(57)【要約】  耐候性、加工性および耐衝撃性に優れ、かつ、基材（特に、アルミニウムまたはアルミニウム合金からなる基材）の耐腐食性を向上させる、塗膜を形成できる、粉体塗料を提供する。  数平均分子量が１００００〜５００００でありフッ素含有量が１０質量％以上である含フッ素重合体（Ａ）と、フッ素含有量が１０質量％未満であるかまたはフッ素原子を含まない樹脂（Ｂ）と、硬化剤と、融点が５０〜１５０℃の可塑剤と、コア−シェル型粒子とを含む樹脂組成物であって、可塑剤の融点とコア−シェル型粒子のシェル部の重合体のガラス転移温度との差の絶対値が３０℃以内であり、可塑剤の含有量が含フッ素重合体（Ａ）１００質量部に対して５〜２５質量部である樹脂組成物の粉末を含む、粉体塗料。【特許請求の範囲】
【請求項１】
下記含フッ素重合体（Ａ）と下記樹脂（Ｂ）と硬化剤と融点が５０〜１５０℃の可塑剤と下記コア−シェル型粒子とを含む樹脂組成物であって、
前記可塑剤の融点と下記コア−シェル型粒子のシェル部の重合体のガラス転移温度との差の絶対値が３０℃以内であり、
前記可塑剤の含有量が、下記含フッ素重合体（Ａ）の１００質量部に対して５〜２５質量部である、
樹脂組成物の粉末を含むことを特徴とする粉体塗料。
含フッ素重合体（Ａ）：数平均分子量が１００００〜５００００、フッ素含有量が１０質量％以上の含フッ素重合体。
樹脂（Ｂ）：フッ素含有量が１０質量％未満である含フッ素重合体またはフッ素原子を含まない樹脂。
コア−シェル型粒子：ゴム粒子からなるコア部とゴム弾性を有しない重合体からなるシェル部から構成され、該コア部および該シェル部の少なくとも一方に水酸基を有する、コア−シェル型構造を有する粒子。
【請求項２】
前記含フッ素重合体（Ａ）が、水酸基またはカルボキシ基を有する含フッ素重合体からなり、前記樹脂（Ｂ）が、フッ素原子を含まないかつ水酸基またはカルボキシ基を有する重合体からなる、請求項１に記載の粉体塗料。
【請求項３】
前記含フッ素重合体（Ａ）の数平均分子量に対する質量平均分子量の比（質量平均分子量／数平均分子量）が１〜３．５である、請求項１または２に記載の粉体塗料。
【請求項４】
前記樹脂（Ｂ）が、（メタ）アクリル樹脂、ポリエステル樹脂、ポリウレタン樹脂、エポキシ樹脂またはシリコーン樹脂である、請求項１〜３のいずれか一項に記載の粉体塗料。
【請求項５】
前記コア−シェル型粒子の平均粒子径が０．１〜１００μｍである、請求項１〜４のいずれか一項に記載の粉体塗料。
【請求項６】
前記樹脂組成物が、さらに、顔料を含む、請求項１〜５のいずれか一項に記載の粉体塗料。
【請求項７】
化成処理剤による処理または陽極酸化処理により形成された皮膜を有するアルミニウムまたはアルミニウム合金からなる基材の該皮膜上に、請求項１〜６のいずれか一項に記載の粉体塗料を付与して粉体塗料層を形成し、該粉体塗料層を加熱処理して塗膜を形成することを特徴とする塗膜付きアルミニウム基材の製造方法。
【請求項８】
前記加熱処理における加熱温度が１５０〜２５０℃である、請求項７に記載の塗膜付き基材の製造方法。
【請求項９】
アルミニウムまたはアルミニウム合金からなる基材を酸エッチング処理またはアルカリエッチング処理し、次いで前記皮膜を形成する、請求項７または８に記載の塗膜付き基材の製造方法。
【請求項１０】
前記化成処理剤がクロムを含まない化成処理剤である、請求項７〜９のいずれか一項に記載の塗膜付き基材の製造方法。
【請求項１１】
前記クロムを含まない化成処理剤が、ジルコニウム系化成処理剤またはチタニウム系化成処理剤である、請求項１０に記載の塗膜付き基材の製造方法。
【請求項１２】
基材と、前記基材上に配置された、請求項１〜６のいずれか一項に記載の粉体塗料から形成された塗膜と、を有する塗装物品。
【請求項１３】
前記基材が、アルミニウムまたはアルミニウム合金からなる基材である、請求項１２に記載の塗装物品。
【請求項１４】
前記基材と前記塗膜との間に、化成処理剤による処理または陽極酸化処理により形成された皮膜を有する、請求項１３に記載の塗装物品。
【請求項１５】
外装材として用いられる、請求項１２〜１４のいずれか一項に記載の塗装物品。
【発明の詳細な説明】
【技術分野】
【０００１】
本発明は、粉体塗料、塗膜付き基材の製造方法、および塗装物品に関する。
【背景技術】
【０００２】
従来、アルミニウムまたはアルミニウム合金からなる基材（以後、「アルミニウム基材」とも称する）の耐腐食性を向上させるために、アルミニウム基材の表面に、クロメート等のクロム系化成処理剤により、皮膜を形成する化成処理がされている。
しかし、クロムの安全性の観点から、クロムを含まない化成処理剤による化成処理（ノンクロム化成処理）するのが望ましい。特許文献１には、ジルコニウム、チタンまたはバナジウムを含みクロムを含まない非クロム系化成処理剤が開示されている。
特許文献２には、フッ素樹脂、ポリエステル樹脂、顔料および特定のコア−シェル型アクリル樹脂粒子を含む粉体塗料と、該粉体塗料から形成された塗膜とを有するアルミニウム基材が開示されている。
【先行技術文献】
【特許文献】
【０００３】
【特許文献１】特開２００９−０７９２５２号公報
【特許文献２】特開２０１３−０７６０１９号公報
【発明の概要】
【発明が解決しようとする課題】
【０００４】
本発明者らは、特許文献１および２に記載の化成処理または陽極酸化処理により形成された皮膜を表面に有するアルミニウム基材と、さらには皮膜の形成前に酸またはアルカリによるエッチング処理がされたアルミニウム基材と、従来公知のフッ素樹脂を含む粉体塗料とから得られる塗膜付きアルミニウム基材を検討した結果、耐候性、加工性、耐衝撃性および耐腐食性に関して、昨今要求される水準を満たさないことを知見した。【０００５】
本発明は、かかる課題に鑑みてなされたものであって、耐候性、加工性および耐衝撃性に優れ、かつ、基材（特に、アルミニウム基材）の耐腐食性を向上させる塗膜を形成する粉体塗料の提供を目的とする。
また、本発明は、該粉体塗料を用いる塗膜付きアルミニウム基材の製造方法、および塗装物品の提供も目的とする。
【課題を解決するための手段】
【０００６】
本発明者らは、かかる課題を解決するために鋭意検討した結果、所定の組成の粉体塗料を用いれば、所望の効果が得られることを知見して、本発明を完成した。
すなわち、本発明の様態は以下の通りである。
［１］下記含フッ素重合体（Ａ）と下記樹脂（Ｂ）と硬化剤と融点が５０〜１５０℃の可塑剤と下記コア−シェル型粒子とを含む樹脂組成物であって、
前記可塑剤の融点と下記コア−シェル型粒子のシェル部の重合体のガラス転移温度との差の絶対値が３０℃以内であり、前記可塑剤の含有量が、下記含フッ素重合体（Ａ）の１００質量部に対して５〜２５質量部である、樹脂組成物の粉末を含むことを特徴とする粉体塗料。
含フッ素重合体（Ａ）：数平均分子量が１００００〜５００００、フッ素含有量が１０質量％以上の含フッ素重合体。
樹脂（Ｂ）：フッ素含有量が１０質量％未満である含フッ素重合体またはフッ素原子を含まない樹脂。
コア−シェル型粒子：ゴム粒子からなるコア部とゴム弾性を有しない重合体からなるシェル部から構成され、該コア部および該シェル部の少なくとも一方に水酸基を有する、コア−シェル型構造を有する粒子。【０００７】
［２］前記含フッ素重合体（Ａ）が、水酸基またはカルボキシ基を有する含フッ素重合体からなり、前記樹脂（Ｂ）が、フッ素原子を含まないかつ水酸基またはカルボキシ基を有する重合体からなる、［１］の粉体塗料。
［３］前記含フッ素重合体（Ａ）の数平均分子量に対する質量平均分子量の比（質量平均分子量／数平均分子量）が１〜３．５である、［１］または［２］の粉体塗料。
［４］前記樹脂（Ｂ）が、（メタ）アクリル樹脂、ポリエステル樹脂、ポリウレタン樹脂、エポキシ樹脂またはシリコーン樹脂である、［１］〜［３］のいずれかの粉体塗料。
［５］前記コア−シェル型粒子の平均粒子径が０．１〜１００μｍである、［１］〜［４］のいずれかの粉体塗料。
［６］前記樹脂組成物が、さらに、顔料を含む、［１］〜［５］のいずれかの粉体塗料。【０００８】
［７］化成処理剤による処理または陽極酸化処理により形成された皮膜を有するアルミニウムまたはアルミニウム合金からなる基材の該皮膜上に、請求項１〜６のいずれか一項に記載の粉体塗料を付与して粉体塗料層を形成し、該粉体塗料層を加熱処理して塗膜を形成することを特徴とする塗膜付きアルミニウム基材の製造方法。
［８］前記加熱処理における加熱温度が１５０〜２５０℃である、［７］の塗膜付き基材の製造方法。
［９］アルミニウムまたはアルミニウム合金からなる基材を酸エッチング処理またはアルカリエッチング処理し、次いで前記皮膜を形成する、［７］または［８］の塗膜付き基材の製造方法。
［１０］前記化成処理剤がクロムを含まない化成処理剤である、［７］〜［９］のいずれかの塗膜付き基材の製造方法。
［１１］前記クロムを含まない化成処理剤が、ジルコニウム系化成処理剤またはチタニウム系化成処理剤である、［１０］の塗膜付き基材の製造方法。【０００９】
［１２］基材と、前記基材上に配置された、［１］〜［６］のいずれかの粉体塗料から形成された塗膜と、を有する塗装物品。
［１３］前記基材が、アルミニウムまたはアルミニウム合金からなる基材である、［１２］の塗装物品。
［１４］前記基材と前記塗膜との間に、化成処理剤による処理または陽極酸化処理により形成された皮膜を有する、［１３］の塗装物品。
［１５］外装材として用いられる、［１２］〜［１４］のいずれかの塗装物品。
【発明の効果】
【００１０】
本発明によれば、耐候性、加工性および耐衝撃性に優れ、かつ、基材（特に、アルミニウム基材）の耐腐食性を向上させる塗膜を形成する粉体塗料を提供できる。
また、本発明によれば、該粉体塗料を用いる塗膜付きアルミニウム基材の製造方法および塗装物品も提供できる。
【発明を実施するための形態】
【００１１】
以下、本発明の粉体塗料、塗膜付きアルミニウム基材の製造方法、および塗装物品について詳述する。
なお、本明細書において、「単量体に基づく単位」とは、単量体１分子が重合することで直接形成される原子団と、該原子団の一部を化学変換することで得られる原子団との総称である。なお、単量体に基づく単位は、以下、単に「単位」ともいう。
重合体や樹脂の数平均分子量および質量平均分子量は、ポリスチレンを標準物質として、ゲルパーミエーションクロマトグラフィーで測定される値である。数平均分子量をＭｎとも言い、質量平均分子量をＭｗとも言う。
重合体や樹脂のガラス転移温度（以下、Ｔｇとも称する）は、Ｔｈｅｒｍａｌ  Ａｎａｌｙｓｉｓ  Ｓｙｓｔｅｍ（パーキンエルマー社製）を用い、温度範囲：−２５〜２５０℃、昇温速度：５℃／分の条件にて、重合体や樹脂（１０ｍｇ）の熱収支を測定し、得られたチャートの変曲点から中点法によって求める温度である。ガラス転移温度は、Ｔｇとも言う。
「（メタ）アクリレート」とは、「アクリレート」と「メタクリレート」の総称である。
可塑剤の融点は、Ｔｈｅｒｍａｌ  Ａｎａｌｙｓｉｓ  Ｓｙｓｔｅｍ（パーキンエルマー社製）を用いて、温度範囲：−２５〜２００℃、昇温速度：５℃／分の条件にて、可塑剤（１０ｍｇ）の熱収支を測定し、得られたチャートの融解ピークから求める温度である。
【００１２】
本発明の粉体塗料の特徴点は、可塑剤の融点と、コア−シェル型粒子のシェル部の重合体のＴｇとの差の絶対値と、可塑剤の含有量とを調整している点である。
可塑剤の融点と、上記シェル部の重合体のＴｇとの差の絶対値が所定範囲内であれば、コア−シェル型粒子が塗膜中でより均一に分散しやすくなり、結果として所望の効果が得られる。また、可塑剤の含有量が所定範囲であれば、Ｍｎが所定範囲にある含フッ素重合体（Ａ）の溶融粘度を充分に下げられ、コア−シェル型粒子が塗膜中においてより均一に分散しやすくなる。そのため、基材への塗膜の密着性と、塗膜の加工性および耐衝撃性とが向上する。また、これらの効果が得られれば、塗膜と基材との界面で発生する腐食が起こりにくくなる。
【００１３】
さらに、本発明の別の特徴点は、含フッ素重合体（Ａ）のＭｎが、所定範囲（１００００〜５００００）に調整されている点である。
本発明者らは、特許文献２に具体的に開示される粉体塗料を調製し、この粉体塗料を用いて得られる塗膜付きアルミニウム基材を評価した結果（実施例の例８参照）、塗膜の加工性および耐衝撃性に、更なる改良が必要であることを知見した。その原因を鋭意検討した結果、塗膜の加工性および耐衝撃性と、フッ素樹脂の物性と可塑剤の物性とが関連しており、後述する実施例にも示すように、Ｍｎが所定範囲にある含フッ素重合体（Ａ）と特定の可塑剤とを併用する条件において、塗膜の加工性および耐衝撃性とが大幅に改善された塗膜付きアルミニウム基材が得られることを、本発明者らは見出したのである。
【００１４】
以下、本発明の粉体塗料に含まれる各成分について詳述する。
本発明における含フッ素重合体（Ａ）のＭｎは１００００〜３００００が好ましい。また、加工性が優れる観点から、Ｍｎに対するＭｗの比（Ｍｗ／Ｍｎ）は１〜３．５が好ましい。
含フッ素重合体（Ａ）のフッ素含有量は、耐候性に優れる観点から、１５質量％以上が好ましく、２０質量％以上がより好ましい。上限は、粉体塗料の分散安定性に優れる観点から、７０質量％が好ましく、６０質量％がより好ましい。
【００１５】
含フッ素重合体（Ａ）は、フルオロオレフィンに基づく単位と、架橋性基を有する単量体に基づく単位と、フッ素原子および架橋性基のいずれも有しない単量体に基づく単位とを有するのが好ましい。
なお、架橋性基を有する単量体としては、塗膜特性に優れる観点から、硬化剤と反応しうる架橋性基を有する単量体が好ましい。具体的には、硬化剤がブロック化イソシアネート系硬化剤であれば、架橋性基を有する単量体は、水酸基、カルボキシル基またはアミノ基を有する単量体が好ましく、水酸基を有する単量体がより好ましい。
つまり、含フッ素重合体（Ａ）は、架橋性基を有する含フッ素重合体が好ましく、水酸基を有する含フッ素重合体がより好ましい。含フッ素重合体（Ａ）の水酸基価は、５〜１００ｍｇＫＯＨ／ｇが好ましく、７〜９５ｍｇＫＯＨ／ｇがより好ましく、９〜９０ｍｇＫＯＨ／ｇが特に好ましい。含フッ素重合体（Ａ）の水酸基価が５ｍｇＫＯＨ／ｇ以上であれば、硬化剤との架橋反応により強靭な塗膜が得られる。また、含フッ素重合体（Ａ）の水酸基価が１００ｍｇ／ｇ以下であれば、塗膜の柔軟性や基材への密着性が良好となる。
【００１６】
フルオロオレフィンは、オレフィンの水素原子の１個以上がフッ素原子で置換された化合物である。
フルオロオレフィンの炭素数は、２〜８が好ましく、２〜６がより好ましい。
フルオロオレフィンにおけるフッ素原子の数は、塗膜の耐候性がより優れる観点から、２以上が好ましく、３〜４がより好ましい。
フルオロオレフィンにおいては、フッ素原子で置換されていない水素原子の１個以上が塩素原子で置換されていてもよい。
フルオロオレフィンは、ＣＦ２＝ＣＦ２、ＣＦ２＝ＣＦＣｌ、ＣＦ２＝ＣＦＣＦ３、ＣＨ２＝ＣＦ２またはＣＦ２＝ＣＨＦが好ましく、ＣＦ２＝ＣＦ２またはＣＦ２＝ＣＦＣｌがより好ましい。
フルオロオレフィンは、２種以上を用いてもよい。
フルオロオレフィン単位の含有量は、含フッ素重合体（Ａ）が有する全単位に対して、２０〜７０モル％が好ましく、４０〜６０モル％がより好ましく、４５〜５５モル％が特に好ましい。
【００１７】
架橋性基を有する単量体は、フッ素原子を有さず、フルオロオレフィンと共重合可能な二重結合を有する単量体であり、式ＣＨ２＝ＣＸ１（ＣＨ２）ｎ１−Ｑ１−Ｒ１−Ｙ１で表される単量体が好ましい。
式中、Ｘ１は水素原子またはメチル基であり、ｎ１は０または１であり、Ｑ１はエーテル性酸素原子、−Ｃ（Ｏ）Ｏ−または−ＯＣ（Ｏ）−であり、Ｒ１は環構造またはエーテル性酸素原子を含んでいてもよい炭素数２〜２０のアルキレン基であり、Ｙ１は架橋性基である。
【００１８】
ｎ１は０が好ましい。
Ｑ１は、エーテル性酸素原子が好ましい。
Ｒ１は、直鎖状のアルキレン基が好ましい。アルキレン基の炭素数は１〜１０が好ましく、１〜６がより好ましく、２〜４が特に好ましい。
Ｘ１は、水素原子が好ましい。
Ｙ１は、活性水素を有する官能基（水酸基、カルボキシル基、アミノ基等）、加水分解性シリル基（アルコキシシリル基等）、エポキシ基またはオキセタニル基が好ましく、水酸基、カルボキシル基またはアミノ基がより好ましく、水酸基が特に好ましい。
【００１９】
水酸基を有する単量体の具体例としては、ヒドロキシアルキルビニルエーテル、ヒドロキシアルキルカルボン酸ビニルエステル、ヒドロキシアルキルカルボン酸アリルエーテル、ヒドロキシアルキルアリルエステル、ヒドロキシアルキル（メタ）アクリレート等が挙げられる。
カルボキシ基を有する単量体の具体例としては、不飽和カルボン酸、飽和多価カルボン酸モノビニルエステル、不飽和ジカルボン酸またはその分子内酸無水物、不飽和カルボン酸モノエステル等が挙げられる。
アミノ基を有する単量体の具体例としては、アミノアルキルビニルエーテル、アミノアルキルアリルエーテル、アミノアルキルカルボン酸ビニルエステル、アミノアルキルカルボン酸アリルエステル、アミノメチルスチレン等が挙げられる。
架橋性基を有する単量体としては、ヒドロキシアルキルビニルエーテル（２−ヒドロキシエチルビニルエーテル、ヒドロキシメチルビニルエーテル、４−ヒドロキシブチルビニルエーテル等）、ヒドロキシアルキルアリルエーテル（２−ヒドロキシエチルアリルエーテル等）およびヒドロキシアルキル（メタ）アクリレート（２−ヒドロキシエチル（メタ）アクリレート等）が好ましく、共重合性と塗膜の耐候性により優れる観点から、ヒドロキシアルキルビニルエーテルがより好ましく、４−ヒドロキシブチルビニルエーテルが特に好ましい。
【００２０】
架橋性基を有する単量体に基づく単位の含有量は、含フッ素重合体（Ａ）が有する全単位に対して、５〜４０モル％が好ましく、８〜３５モル％がより好ましい。
【００２１】
フッ素原子および架橋性基のいずれも有しない単量体は、フルオロオレフィンおよび架橋性基を有する単量体と共重合可能な二重結合を有する単量体であり、式ＣＨ２＝ＣＸ２（ＣＨ２）ｎ２−Ｑ２−Ｒ２で表される単量体が望ましい。
式中、Ｘ２は水素原子またはメチル基であり、ｎ２は０または１であり、Ｑ２はエーテル性酸素原子、−Ｃ（Ｏ）Ｏ−または−ＯＣ（Ｏ）−であり、Ｒ２は環構造またはエーテル性酸素原子を含んでいてもよい炭素数２〜２０のアルキル基である。
該単量体の具体例としては、アルキルビニルエーテル、アルキルカルボン酸ビニルエステル、アルキルアリルエーテル、アルキルカルボン酸アリルエステル、アルキル（メタ）アクリレート等が挙げられ、アルキルビニルエーテルが好ましい。アルキルビニルエーテルとしては、エチルビニルエーテル、シクロヘキシルビニルエーテルまたは２−エチルへキシルビニルエーテルが好ましい。
【００２２】
該単量体に基づく単位の含有量は、含フッ素重合体（Ａ）が有する全単位に対して、０〜５０モル％が好ましく、３〜４５モル％がより好ましく、５〜４０モル％が特に好ましい。
【００２３】
本発明における樹脂（Ｂ）は、フッ素含有量が１０質量％未満である含フッ素重合体またはフッ素原子を含まない樹脂である。樹脂（Ｂ）である上記含フッ素重合体のフッ素含有量は、８質量％以下、かつ０質量％超であるのが好ましい。
樹脂（Ｂ）としてはフッ素原子を含まない樹脂が好ましく、そのうちでも、（メタ）アクリル樹脂、ポリエステル樹脂、ポリウレタン樹脂、エポキシ樹脂およびシリコーン樹脂が好ましく、ポリエステル樹脂が特に好ましい。
【００２４】
（メタ）アクリル樹脂は、（メタ）アクリレートに基づく単位を主たる単位とする重合体からなる樹脂である。
（メタ）アクリル樹脂は、カルボキシ基、水酸基またはスルホ基を有するのが好ましい。
（メタ）アクリル樹脂の数平均分子量は、５０００〜１０００００が好ましく、３００００〜１０００００がより好ましい。
【００２５】
ポリエステル樹脂は、多価カルボン酸化合物に基づく単位と多価アルコール化合物に基づく単位とが、エステル結合で連結した重合体からなる樹脂である。また、ヒドロキシカルボン酸に基づく単位や環状エステルの開環した単位がエステル結合で連結した重合体からなるポリエステル樹脂であってもよい。ポリエステル樹脂は、これら単位以外の単位を有していてもよい。ポリエステル樹脂は、重合鎖の末端にカルボキシル基および水酸基の少なくとも一方を有するのが好ましい。
【００２６】
多価カルボン酸化合物の具体例としては、フタル酸、イソフタル酸、テレフタル酸、ナフタレンジカルボン酸、トリメリット酸、ピロメリット酸、フタル酸無水物等が挙げられ、塗膜の耐候性がより優れる観点から、イソフタル酸が好ましい。
多価アルコール化合物は、塗膜と基材との密着性および塗膜の柔軟性が優れる観点から、脂肪族多価アルコール化合物または脂環族多価アルコール化合物が好ましく、脂肪族多価アルコール化合物がより好ましい。
多価アルコール化合物の具体例としては、エチレングリコール、ジエチレングリコール、トリエチレングリコール、１，２−プロパンジオール、１，３−プロパンジオール、１，３−ブタンジオール、１，４−ブタンジオール、１，５−ペンタンジオール、ネオペンチルグリコール、スピログリコール、１，１０−デカンジオール、１，４−シクロヘキサンジメタノール、トリメチロールエタン、トリメチロールプロパン、グリセリン、ペンタエリスリトール等が挙げられる。
ヒドロキシカルボン酸の具体例としては、乳酸、グリコール酸、４−ヒドロキシ酪酸等が挙げられ、環状エステルの具体例としては、γ−ブチロラクトン、δ−バレロラクトン、ε−カプロラクトン等が挙げられる。
ポリエステル樹脂のＭｎは、塗膜の溶融粘度を適度に低くできる観点から、５０００以下が好ましい。
【００２７】
ポリウレタン樹脂の具体例としては、ポリオール（アクリルポリオール、ポリエステルポリオール、ポリエーテルポリオール、ポリプロピレングリコール等）と、イソシアネート化合物とを反応させて得られる樹脂等が挙げられる。
エポキシ樹脂は、分子内にエポキシ基を２つ以上有する樹脂である。エポキシ樹脂は、エポキシ基以外の他の反応性基をさらに有してもよい。
エポキシ樹脂の具体例としては、ビスフェノールＡ型エポキシ樹脂、ビスフェノールＦ型エポキシ樹脂等が挙げられる。
シリコーン樹脂の具体例としては、ジメチルポリシロキサン等のジアルキルポリシロキサン、ポリジフェニルシロキサン等のポリアリールシロキサン、メチルフェニルポリシロキサン等のポリアルキルアリールシロキサンからなるシリコーン等のシリコーン樹脂、アミノ変性シリコーン、エポキシ変性シリコーン、カルボキシル変性シリコーン、アルコール変性シリコーン、ポリエーテル変性シリコーン等の変性シリコーン樹脂等が挙げられる。
【００２８】
本発明における硬化剤は、水酸基と反応する基を２以上有する化合物であるのが好ましい。硬化剤の具体例としては、ブロック化イソシアネート系硬化剤、アミン系硬化剤（メラミン樹脂、グアナミン樹脂、スルホアミド樹脂、尿素樹脂、アニリン樹脂等）、β−ヒドロキシアルキルアミド系硬化剤、エポキシ系硬化剤（トリグリシジルイソシアヌレート等）等が挙げられ、ブロック化イソシアネート系硬化剤が好ましい。
【００２９】
ブロック化イソシアネート系硬化剤は、２５℃で固体であるのが好ましく、脂肪族、芳香族または芳香脂肪族のジイソシアネートと、活性水素を有する低分子化合物とを反応させて得られたポリイソシアネートを、さらにブロック剤と反応させて得られるブロック化イソシアネート系硬化剤が特に好ましい。
【００３０】
ジイソシアネートの具体例としては、トリレンジイソシアネート、４，４’−ジフェニルメタンイソシアネート、キシリレンジイソシアネート、ヘキサメチレンジイソシアネート、４，４’−メチレンビス（シクロヘキシルイソシアネート）、メチルシクロヘキサンジイソシアネート、ビス（イソシアネートメチル）シクロヘキサン、イソホロンジイソシアネート、ダイマー酸ジイソシアネート、リジンジイソシアネート等が挙げられる。
活性水素を有する低分子化合物の具体例としては、水、エチレングリコール、プロピレングリコール、トリメチロールプロパン、グリセリン、ソルビトール、エチレンジアミン、エタノールアミン、ジエタノールアミン、ヘキサメチレンジアミン、イソシアヌレート、ウレチジオン、水酸基を含有する低分子量ポリエステル、ポリカプロラクトン等が挙げられる。
ブロック剤の具体例としては、アルコール系化合物（メタノール、エタノール、ベンジルアルコール等）、フェノール系化合物（フェノール、クレゾーン等）、ラクタム系化合物（カプロラクタム、ブチロラクタム等）、オキシム系化合物（シクロヘキサノン、オキシム、メチルエチルケトオキシム等）等が挙げられる。
【００３１】
本発明における可塑剤の融点は、５０〜１５０℃であり、塗膜の加工性および耐衝撃性がより優れる観点から、７０〜１３０℃が好ましく、９０〜１２０℃がより好ましい。
可塑剤の分子量は、塗膜の加工性および耐衝撃性がより優れる観点から、２００〜１０００が好ましく、２２０〜９８０がより好ましく、２４０〜９６０が特に好ましい。
可塑剤は、１分子中に１〜４個のエステル基（−Ｃ（Ｏ）Ｏ−）を有するのが好ましく、２〜４個のエステル基を有するのがより好ましい。
可塑剤は、さらに、環状炭化水素基を有するのが好ましい。環状炭化水素基は、脂環式炭化水素基であってもよく、環状芳香族炭化水素基であってもよい。
【００３２】
可塑剤の具体例としては、ジシクロヘキシルフタレート（融点：６８℃、分子量：３３０）、トリ安息香酸グリセリド（融点：６８℃、分子量：４０４）、テトラ安息香酸ペンタエリスリトール（融点：１０８℃、分子量：５５２）、１，４−シクロヘキサンジメタノールジベンゾエート（融点：１１８℃、分子量：３５２）、ジステアリン酸エチレングリコール（融点：７３．８℃、分子量５９５）等がある。
【００３３】
本発明におけるコア−シェル型粒子は、コア部およびシェル部から構成されるコア−シェル構造を有する粒子である。コア部はゴム（すなわち、ゴム弾性を有する重合体）からなる粒子から構成され、シェル部はゴム弾性を有しない重合体から構成されている。シェル部は1層構造であってもよく、多層構造であってもよい。
【００３４】
本発明におけるコア−シェル型粒子は、水酸基を有する。コア−シェル型粒子が有する水酸基は、コア部のゴム粒子に由来していてもよいが、通常は粒子の表面を構成するシェル部の重合体に由来する。すなわち、シェル部の重合体は、水酸基を有する重合体が好ましい。
コア−シェル型粒子の水酸基価は、１〜５０ｍｇＫＯＨ／ｇが好ましい。水酸基価が１ｍｇＫＯＨ／ｇ以上であると、塗膜からのコア−シェル型粒子の脱落が生じにくく、基材への塗膜の密着性、塗膜の加工性、および塗膜の耐衝撃性が維持されやすい。水酸基価が５０ｍｇＫＯＨ／ｇ以下であると、塗膜中の架橋密度が高くなりすぎず、塗膜が脆くなりにくい。
コア−シェル型粒子の平均粒子径は、０．１〜１００μｍが好ましく、０．１〜２０μｍがより好ましく、０．１〜５μｍが特に好ましい。
【００３５】
コア−シェル型粒子におけるコア部は、ゴム粒子から構成され、ゴムとしては、アクリルゴム、ブタジェンゴム（ＢＲ）、スチレン−ブタジエンゴム（ＳＢＲ）、イソプレンゴム（ＩＲ）、エチレン−プロピレンゴム（ＥＰＭ）、スチレン系熱可塑性エラストマー（スチレン−ブタジエン−スチレンブロックコポリマー、スチレン−イソプレン−スチレンブロックコポリマー等）等が挙げられる。
例えば、アクリルゴムとしては、エチルアクリレート単位と、ブチルアクリレート等の長鎖アルキルアクリレートに基づく単位とを有する共重合体が好ましい。さらにヒドロキシアルキルアクリレート単位を有する共重合体は水酸基を有するアクリルゴムとなる。
【００３６】
コア−シェル型粒子におけるシェル部は、ゴム弾性を有しない重合体から構成され、水酸基を有する重合体から構成されるのが好ましい。
水酸基を有する重合体は、水酸基を有する単量体に基づく単位と水酸基を有しない単量体に基づく単位とを有する共重合体が好ましい。水酸基を有する単量体としては、水酸基を有する（メタ）アクリレート、水酸基を有する不飽和アルコール、水酸基を有するビニルエーテル等が挙げられる。水酸基を有しない単量体としては、アルキル（メタ）アクリレート、オレフィンやスチレン等の不飽和炭化水素、ハロゲン化オレフィン、酢酸ビニル等の不飽和エステル等が挙げられる。
水酸基を有する重合体としては、水酸基を有する（メタ）アクリレート系重合体が好ましい。水酸基を有する（メタ）アクリレート系重合体としては、少なくとも１種のアルキル（メタ）アクリレートとヒドロキシアルキル（メタ）アクリレートの共重合体が好ましい。
【００３７】
コア−シェル型粒子は、通常、コア部となるゴム粒子を含む乳濁駅や懸濁液中でシェル部の重合体となる単量体を重合させることにより、ゴム粒子の周囲に重合体を形成してシェル部とすることにより得られる。コア−シェル型粒子は、市販品を使用できる。
【００３８】
コア−シェル型粒子におけるコア部のゴムのＴｇは、塗膜の加工性および耐衝撃性がより優れる観点から、−７０〜０℃が好ましく、−６０〜−２０℃がより好ましい。
コア−シェル型粒子におけるシェル部の重合体のＴｇは、塗膜の加工性および耐衝撃性がより優れる観点から、５０〜１５０℃が好ましく、７０〜１３０℃がより好ましい。
本発明における可塑剤の融点と、コア−シェル型粒子のシェル部の重合体のＴｇとの差の絶対値は、塗膜の加工性および耐衝撃性がより優れる観点から、２５℃以内が好ましく、２０℃以内がより好ましい。なお、該差の絶対値の下限は、特に制限されず、０℃である。
【００３９】
本発明の粉体塗料は、顔料を含有するのが好ましい。
顔料は、無機顔料であってもよく、有機顔料であってもよい。顔料の具体例としては、着色顔料、体質顔料、光輝顔料等が挙げられる。
着色顔料の具体例としては、酸化チタン、カーボンブラック、チタンイエロー、酸化鉄系顔料、群青、コバルトブルー、酸化クロム、スピネルグリーン、クロム酸鉛系顔料、カドミウム系顔料等の無機顔料、モノアゾイエロー等のアゾ系顔料、フタロシアニンブルー、フタロシアニングリーン等のフタロシアニン系顔料、キナクリドンレッド等の縮合多環系顔料等の有機顔料が挙げられる。
体質顔料の具体例としては、タルク、マイカ、硫酸バリウム、クレー、炭酸カルシウム等が挙げられる。
光輝顔料の具体例としては、アルミニウム粉、ニッケル粉、金粉、銀粉、青銅粉、銅粉、ステンレス銅粉、マイカ（雲母）、プラスチック粉、グラファイト、ガラスフレーク、鱗片状酸化鉄等が挙げられる。ガラスフレーク、マイカ、プラスチック粉は、金属でコーティングされていてもよい。
本発明の粉体塗料が顔料を含む場合、顔料の含有量は、含フッ素重合体（Ａ）と樹脂（Ｂ）との合計質量１００質量部に対して、２０〜１００質量部が好ましい。本発明の粉体塗料は、顔料を含有量が多くても、その分散性が高いため、本発明の効果を損ないにくい。
【００４０】
本発明の粉体塗料は、上述した成分以外の他の成分を含有していてもよい。
他の成分の具体例としては、硬化触媒、紫外線吸収剤（各種の有機系紫外線吸収剤、無機系紫外線吸収剤等）、光安定剤（ヒンダードアミン光安定剤等）、つや消し剤（超微粉合成シリカ等）、レベリング剤、表面調整剤（塗膜の表面平滑性を向上させる。）、脱ガス剤、充填剤、熱安定剤、増粘剤、分散剤、帯電防止剤、防錆剤、シランカップリング剤、防汚剤、低汚染化処理剤等が挙げられる。
【００４１】
本発明の粉体塗料における含フッ素重合体（Ａ）の含有量は、粉体塗料全質量に対して、１〜５０質量％が好ましく、１０〜４０質量％がより好ましい。
樹脂（Ｂ）は、粉体塗料全質量に対して、１〜５０質量％が好ましく、１０〜４０質量％がより好ましい。
硬化剤の含有量は、粉体塗料全質量に対して、１〜３０質量％が好ましく、５〜２０質量％がより好ましい。
可塑剤の含有量は、粉体塗料全質量に対して、０．１〜１５質量％が好ましく、１〜１０質量％がより好ましい。
コア−シェル型粒子の含有量は、粉体塗料全質量に対して、０．１〜１５質量％が好ましく、１〜１０質量％がより好ましい。
可塑剤の含有量は、含フッ素重合体（Ａ）１００質量部に対して、５〜２５質量部であり、塗膜の耐衝撃性と加工性とが優れる観点から、１０〜２２質量部が好ましく、１５〜２０質量部がより好ましい。
【００４２】
本発明の粉体塗料は、粉末状である。
粉末状の粉体塗料の製造方法としては、各成分を混合して得られる混合物を溶融混練して溶融混練物を得て、該溶融混練物で０〜２５℃に冷却して得られる固化物を粉砕する方法が挙げられる。また、該固化物の粉砕した後に、さらに分級すれば、任意の粒子径を有する粉末状の粉体塗料が得られる。
溶融混練における、温度は８０〜１４０℃が好ましい。
粉体塗料の平均粒子径は、１〜１００μｍが好ましく、２５〜７５μｍがより好ましい。
また、本発明の粉末塗料は本発明における樹脂組成物の粉末以外の粉末状成分を有していてもよい。例えば、前記顔料を含まない樹脂組成物の粉末と顔料粉末とを含む粉体塗料であってもよい。
【００４３】
本発明の塗装物品は、基材と、基材上に配置された、本発明の粉体塗料から形成された塗膜とを有する。
基材の材質は、無機物、有機物、有機無機複合材等である。
無機物は、例えば、コンクリート、自然石、ガラス、金属（鉄、ステンレス、アルミニウム、銅、真鍮、チタン等）等である。
有機物は、例えば、プラスチック、ゴム、接着剤、木材等である。有機無機複合材は、例えば、繊維強化プラスチック、樹脂強化コンクリート、繊維強化コンクリート等である。
また、基材には、化成処理がされているのが好ましい。
基材の材質は、金属が好ましく、アルミニウムまたはアルミニウム合金からなるのが特に好ましい。アルミニウム基材は、防食性に優れ、軽量で外装材等の建築材料用途に適する。
基材の形状、サイズ等は、特に限定されない。
【００４４】
なお、基材としてアルミニウム基材を用いた場合、塗装物品は、基材と塗膜との間に、化成処理皮膜または陽極酸化皮膜のいずれか一方をさらに有していてもよい。
化成処理皮膜とは、化成処理剤による処理によって形成される皮膜である。化成処理剤は、後述するクロムを含まない化成処理剤が好ましい。
また、陽極酸化皮膜とは、陽極酸化処理によって形成される皮膜である。
本発明の粉体塗料を用いて形成される塗膜の厚さは、２０〜１０００μｍが好ましく、２０〜５００μｍがより好ましく、２０〜３００μｍが特に好ましい。
【００４５】
本発明の塗装物品の製造方法は、本発明の粉体塗料を基材に付与して粉体塗料層を形成し、粉体塗料層に対して加熱処理をして塗膜を形成する方法が好ましい。
粉体塗料層の形成は、例えば、静電塗装法、静電吹付法、静電浸漬法、噴霧法、流動浸漬法、スプレー法、溶射法、プラズマ溶射法等の公知の塗装方法によって実施するのが好ましい。
粉体塗料層の加熱処理（焼き付け処理）は、粉体塗料層を溶融させ溶融状態とした後に、溶融状態の粉体塗料層を冷却して塗膜を形成する方法によって実施するのが好ましい。
加熱処理における温度は、通常１２０〜３００℃であり、硬化剤による架橋反応を充分に進行させて塗膜物性を向上させる観点から、１５０〜２５０℃であるのが好ましい。また、加熱処理における加熱時間（焼き付け時間）は、加熱温度によって適宜変更されるが、通常２〜６０分間である。
溶融状態の粉体塗料層の冷却は、室温（２０〜２５℃）まで冷却するのが好ましい。冷却は、急冷および徐冷のいずれでもよく、塗膜の基材密着性の観点から、徐冷が好ましい。
【００４６】
本発明の粉体塗料が適用される基材は、アルミニウム基材が好ましい。なお、アルミニウム基材とは、前述したとおり、アルミニウムまたはアルミニウム合金からなる基材を意味する。つまり、本発明の塗装物品の製造方法の好適な態様は、以下の塗膜付きアルミニウム基材の製造方法が好ましい。
化成処理剤による処理または陽極酸化処理により形成された皮膜を有するアルミニウムまたはアルミニウム合金からなる基材の該皮膜上に、前記本発明の粉体塗料を付与して粉体塗料層を形成し、該粉体塗料層を加熱処理して塗膜を形成することを特徴とする塗膜付きアルミニウム基材の製造方法。
【００４７】
上記製造方法において、化成処理剤による処理または陽極酸化処理により形成された皮膜を有するアルミニウム基材は、酸エッチング処理およびアルカリエッチング処理の少なくとも一方を施すことにより得られたアルミニウム基材に上記皮膜を形成して得られたものであることが好ましい。このエッチング処理により、アルミニウム基材上に形成されている自然酸化皮膜を除去できる。なお、エッチング処理の前に、アルミニウム基材は、脱脂処理または水洗処理がされていてもよい。
酸エッチング処理における酸は、例えば、塩酸、硫酸、硝酸等である。
アルカリエッチング処理におけるアルカリは、例えば、カセイソーダ、カセイカリ、メタケイ酸ソーダ、炭酸ソーダ、アルミン酸ソーダ、グルコン酸ソーダ等である。
【００４８】
酸エッチング処理は、上述した酸を含む溶液（特に水溶液）とアルミニウム基材とを接触させる処理である。酸のエッチング量は、２〜８ｇ／ｍ２が好ましい。
アルカリエッチング処理は、上述したアルカリを含む溶液（特に水溶液）とアルミニウム基材とを接触させる処理である。アルカリのエッチング量は、１〜５ｇ／ｍ２が好ましい。
なお、エッチング処理の後に生成したスマットを除去するデスマット処理または水洗処理をしてもよい。
【００４９】
エッチング処理された基材に対して、化成処理剤を用いた化成処理または陽極酸化処理を行うことにより、化成処理によって形成される化成処理皮膜、または陽極酸化処理によって形成される陽極酸化皮膜のいずれかが形成されたアルミニウム基材が得られる。
【００５０】
化成処理剤としては前記のようにクロムを含まない化成処理剤が好ましい。クロムを含まない化成処理剤の具体例としては、ジルコニウム系化成処理剤（ジルコニウム系皮膜処理剤）、チタニウム系化成処理剤（チタニウム系皮膜処理剤）が挙げられる。
化成処理剤を用いた基材の処理の手順としては、化成処理剤中に基材を浸漬する方法や、基材上に化成処理剤を塗布する方法が挙げられる。
ジルコニウム系化成処理剤を用いた場合、基材表面上に付着したジルコニウム原子量は、１〜２００ｍｇ／ｍ２が好ましく、２〜１５０ｍｇ／ｍ２がより好ましい。
チタニウム系化成処理剤を用いた場合、基材表面上に付着したチタン原子量は、０．１〜１５０ｍｇ／ｍ２が好ましく、０．５〜１００ｍｇ／ｍ２がより好ましい。
なお、基材表面上に付着した金属元素量は、蛍光エックス線分析装置で測定できる。
【００５１】
陽極酸化処理は、以下の状態にある陽極酸化処理浴槽中に基材を浸漬する態様が挙げられる。
遊離硫酸濃度：１００〜２００ｇ／Ｌ
溶存アルミニウム濃度：２５ｇ／Ｌ以下
塩素イオン濃度：０．２ｇ／Ｌ以下
槽内温度：１５〜２５℃
電流密度：１００Ａ／ｍ２
なお、陽極酸化皮膜の厚さ（μｍ）は、０．００３×電流密度（Ａ／ｍ２）×電解時間（分）の算式で求められる。
なお、上記化成処理または陽極酸化処理の後、基材を洗浄する処理をしてもよい。また、陽極酸化処理の後には熱水処理をしてもよい。
【００５２】
本発明の製造方法は、本発明の粉体塗料を含む粉体塗料を上記皮膜付アルミニウム基材上の該皮膜上に付与して粉体塗料層を形成し、粉体塗料層に対して加熱処理をして塗膜を形成する製造方法である。
塗膜の形成は、本発明の塗装物品の製造方法と、同様の方法により実施するのが好ましい。
【実施例】
【００５３】
以下に、実施例を挙げて本発明を詳細に説明するが、本発明はこれらの実施例に限定されない。以下の説明では、成分割合における「質量％」を単に「％」とも示す。
例１〜２は実施例であり、例３〜８は比較例である。【００５４】
使用した含フッ素重合体は、以下の製造例により製造した。
＜含フッ素重合体１の製造例＞
内容積２５０ｍＬのステンレス鋼製撹拌機付きオートクレーブに、シクロヘキシルビニルエーテル（ＣＨＶＥ）（５１．２ｇ）、４−ヒドロキシブチルビニルエーテル（ＨＢＶＥ）（１３．３ｇ）、キシレン（５５．８ｇ）、エタノール（１５．７ｇ）、炭酸カリウム（１．１ｇ）、ｔｅｒｔ−ブチルペルオキシピバレートの５０質量％キシレン溶液（０．７ｇ）、および、ＣＦ２＝ＣＦＣｌ（６３．０ｇ）を導入し、反応液を得た。反応液の液温を５５℃に昇温し、そのまま２０時間保持した。次に、反応液の液温を６５℃に昇温し、さらに５時間保持した。その後、反応液を冷却し、反応液のろ過を行い、含フッ素重合体１を含むろ液を得た。このろ液を、６５℃にて２４時間真空乾燥して溶媒を除去し、さらに１３０℃にて２０分加真空乾燥して得られたブロック状の含フッ素重合体１を粉砕して、粉末状の含フッ素重合体１を得た。
含フッ素重合体１は、ＣＦ２＝ＣＦＣｌに基づく単位、ＣＨＶＥに基づく単位、ＨＢＶＥに基づく単位を、この順に５０モル％、３５モル％、１５モル％含み、Ｍｎが１２０００である含フッ素重合体（フッ素含有量２５質量％、Ｍｗ／Ｍｎ２．５）であることを確認した。
＜含フッ素重合体２の製造例＞
反応液の液温を８０℃とし、液温の保持時間を２４時間とする以外は、含フッ素重合体１の製造例と同様にして、粉末状の含フッ素重合体２を得た。含フッ素重合体２は、ＣＦ２＝ＣＦＣｌに基づく単位、ＣＨＶＥに基づく単位、ＨＢＶＥに基づく単位を、この順に５０モル％、３５モル％、１５モル％含み、Ｍｎが９６００である含フッ素重合体（フッ素含有量２５質量％、Ｍｗ／Ｍｎ６．５）であることを確認した。【００５５】
含フッ素重合体以外の成分として、下記の成分を使用した。
樹脂（Ｂ）１：ポリエステル樹脂（ダイセル・オルネクス社製、ＣＲＹＬＣＯＡＴ（登録商標）４８９０−０、数平均分子量（Ｍｎ）：２５００、軟化点：１２０℃）
硬化剤１：ブロック化イソシアネート系硬化剤（エボニック社製、ベスタゴン（登録商標）Ｂ１５３０）【００５６】
可塑剤１：１，４−シクロヘキサンジメタノールジベンゾエート（ＶＥＬＳＩＣＯＬ社製、Ｂｅｎｚｏｆｌｅｘ（登録商標）３５２、融点：１１８℃、分子量：３５２）
可塑剤２：ジシクロヘキシルフタレート（和光純薬工業社製、融点：６８℃、分子量：３３０）
可塑剤３：リン酸トリフェニル（城北化学工業社製、ＪＰ−３６０、融点：５０℃、分子量：３２６）
可塑剤４：ジステアリン酸エチレングリコール（日光ケミカルズ社製、ＮＩＫＫＯＬ  ＥＧＤＳ、融点：７３．８℃、分子量：５９５）【００５７】
コア−シェル型粒子１：アイカ工業社製、商品名「スタフィロイドＡＣ−４０３０」、水酸基価５ｍｇＫＯＨ／ｇ、コア部のガラス転移温度：−４０℃、シェル部のガラス転移温度：１００℃、平均粒子径：０．５μｍ【００５８】
顔料１：酸化チタン（デュポン社製、Ｔｉ−Ｐｕｒｅ（登録商標）Ｒ９６０、酸化チタン含有量：８９質量％）
脱ガス剤：ベンゾイン
表面調整剤１：ビックケミー社製、ＢＹＫ（登録商標）−３６０Ｐ
表面調整剤２：ビックケミー社製、ＣＥＲＡＦＬＯＵＲ（登録商標）９６０、マイクロナイズド変性アマイドワックス、融点：１４５℃
硬化触媒：ジブチルスズジラウレートのキシレン溶液（１０，０００倍希釈品）
紫外線吸収剤：ＢＡＳＦ社製、Ｔｉｎｕｖｉｎ（登録商標）４０５、分子量：５８３．８、融点：７６．３℃、揮発温度：３４８．５℃
光安定剤：ＢＡＳＦ社製、Ｔｉｎｕｖｉｎ（登録商標）１１１ＦＤＬ【００５９】
＜評価方法＞
（１．耐腐食性）
塗膜付きアルミニウム基材の塗膜に、アルミニウム板に達するようにカッターでクロスカット傷を入れた。次に、塗膜付きアルミニウム基材を、塩水噴霧環境下に、４０００時間静置した。次に、イオン交換水を用いて、塩水噴霧処理が施された塗膜付きアルミニウム基材を水洗した後、塗膜付きアルミニウム基材を乾燥させた。その後、塗膜付きアルミニウム基材中のクロスカット傷部周辺の膨れ幅の状態を、以下の基準に従って評価した。
◎：クロスカット傷部周辺の膨れ幅は、０．５ｍｍ未満
○：クロスカット傷部周辺の膨れ幅は、０．５ｍｍ以上１．０ｍｍ未満
△：クロスカット傷部周辺の膨れ幅は、１．０ｍｍ以上、３．０ｍｍ未満
×：クロスカット傷部周辺の膨れ幅は、３．０ｍｍ以上【００６０】
（２．加工性）
ＪＩＳ  Ｋ  ５６００−５−１（耐屈曲性、円筒形マンドレル法）に準拠し、塗膜付きアルミニウム基材を用いて、加工性を評価した。
具体的には、円筒形マンドレル屈曲試験器（オールグッド社製）および２ｍｍのマンドレルを使用し、塗膜付きアルミニウム基材上の塗膜の割れおよび剥離状態を、以下の基準に従って評価した。
○：割れおよび剥離は見られなかった。
△：端部に、割れが若干確認された。
×：全面に、割れまたは剥離が確認された。【００６１】
（３．耐衝撃性（耐おもり落下性））
ＪＩＳ  Ｋ  ５６００−５−３（デュポン式）に準拠し、塗膜付きアルミニウム基材を用いて、耐衝撃性（耐おもり落下性）を評価した。
具体的には、５００ｇのおもりを、高さ７０ｃｍから塗膜上に落下させ、塗膜付きアルミニウム基材上の塗膜の割れおよび剥離状態を、以下の基準に従って評価した。
○：割れおよび剥離は見られなかった。
△：端部に、割れが若干確認された。
×：全面に、割れまたは剥離が確認された。【００６２】
（４．耐候性）
塗膜付きアルミニウム基材の塗膜に対して、アルミニウム板に達するようにカッターでクロスカット傷を入れた。次に、塗膜付きアルミニウム基材を、沖縄県那覇市の屋外に設置した。設置から２年経過後、塗膜付きアルミニウム基材中のクロスカット傷部周辺の膨れ幅の状態を、以下の基準に従って評価した。
○：クロスカット傷部周辺の膨れ幅は、１．０ｍｍ未満
△：クロスカット傷部周辺の膨れ幅は、１．０ｍｍ以上、３．０ｍｍ未満
×：クロスカット傷部周辺の膨れ幅は、３．０ｍｍ以上【００６３】
＜粉体塗料の製造＞
［例１］〜［例８］
高速ミキサ（佑崎有限公司社製）を用いて、表１に記載の各成分を１０〜３０分程度混合し、粉末状の混合物を得た。次に、２軸押出機（サーモプリズム社製、１６ｍｍ押出機）を用いて、１２０℃のバレル設定温度にて該混合物を溶融混練し、粉体塗料からなるペレットを得た。次に、粉砕機（ＦＲＩＴＳＣＨ社製、製品名：ロータースピードミルＰ１４）を用いて、得られたペレットを常温で粉砕し、１５０メッシュで分級し、平均粒子径が約４０μｍの粉体を得た。
なお、表１に記載の各成分の量は、正味量（質量部）である。【００６４】
（アルミニウム板の表面処理）
処理剤（日本シー・ビー・ケミカル社製、製品名「ケミクリーナー５１４Ａ」）を水で希釈して調製した処理浴（濃度：３０ｇ／Ｌ、温度：５５℃）中に、サイズ１５０ｍｍ×７０ｍｍ、厚み２ｍｍのアルミニウム板（ＪＩＳ Ａ６０６３Ｓ−Ｔ５）を５分間浸漬し、アルミニウム板表面を脱脂処理した。次に、常温のイオン交換水を用いて、脱脂処理が施されたアルミニウム板を１分間洗浄した。
次に、処理液（日本シー・ビー・ケミカル社製、製品名「シービー  Ｂ−２１ｄＬ」）を水で希釈して調製した処理浴（濃度：２５０ｇ／Ｌ、温度：２５℃）中に、脱脂処理が施されたアルミニウム板を３分間浸漬し、アルミニウム板表面を酸エッチング処理した。エッチング量は、３．５ｇ／ｍ２であった。次に、常温のイオン交換水を用い、アルミニウム板を１分間×２回洗浄した。
次に、化成処理剤（日本シー・ビー・ケミカル社製、製品名「ケミボンダ−５５０７」）を水で希釈して調製した処理浴（濃度：５０ｇ／Ｌ、温度：４５℃）中に、酸エッチング処理したアルミニウム板を２分間浸漬して、アルミニウム板をクロムフリー化成皮膜処理し、アルミニウム板上に皮膜を形成した。その後、常温のイオン交換水を用い、アルミニウム板を１分間×２回洗浄した。その後、７０℃のオーブン中で、アルミニウム板を５分間乾燥させ、皮膜付きアルミニウム板を作製した。【００６５】
（塗膜付きアルミニウム基材の作製）
静電塗装機（小野田セメント社製、ＧＸ３６００Ｃ）を用いて、該皮膜付きアルミニウム板の皮膜の一面に、［例１］〜［例７］で得られた粉体塗料を静電塗装し、粉体塗料層を有するアルミニウム板を得た。次に、このアルミニウム板を、２００℃の雰囲気中で２０分間保持した。次に、アルミニウム板を室温まで冷却し、厚さ５５〜６５μｍの塗膜を有する塗膜付きアルミニウム基材（塗装物品に該当）を得た。得られた塗膜付きアルミニウム基材を試験片として、上述した各種評価を行った。結果を表１に示す。【００６６】
表１において、「粉体塗料の組成」欄中の各成分欄の数値は、各成分の質量部を表す。【００６７】
【表１】
2017130841.tif 000002
【００６８】
表１に示すように、本発明の粉体塗料を用いれば、所望の効果が得られることが確認された。
一方、コア−シェル型粒子を用いていない例３と、可塑剤およびコア−シェル型粒子を用いていない例４と、可塑剤の含有量が所定範囲外である例５と、可塑剤の融点およびコア−シェル型粒子のシェル部のＴｇとの差の絶対値が所定範囲外である例６および７とでは、所望の効果が得られなかった。また、含フッ素重合体のＭｎが所定範囲外である例８では、所望の効果が得られなかった。
なお、２０１６年０１月２５日に出願された日本特許出願２０１６−０１１５８５号の明細書、特許請求の範囲および要約書の全内容をここに引用し、本発明の明細書の開示として、取り入れるものである。
【国際調査報告】
2017130841.tif 000003
2017130841.tif 000004
2017130841.tif 000005
2017130841.tif 000006